(57)【特許請求の範囲】
【請求項１】
水性ナノ顔料分散液１０〜５０重量部と低温硬化性成分５１〜９５重量部とを含むことを特徴とするカラーフィルター用インクジェットインクであって、
前記低温硬化性成分は第一低温硬化性成分と第二低温硬化性成分を含み、
前記第一低温硬化性成分が活性カルボニル基を含み、前記第二低温硬化性成分がヒドラジド系化合物を含む、若しくは、前記第一低温硬化性成分がアセトアセトキシ基を含み、前記第二低温硬化性成分がポリアミン系化合物を含む、カラーフィルター用インクジェットインク。
【請求項２】
前記水性ナノ顔料分散液が、０．５〜１０重量％の有機顔料または染料、７〜８０重量％のスチレン−アクリレート共重合体、４０〜９０重量％の脱イオン水を含み、且つ各成分の重量％の合計が１００重量％であることを特徴とする請求項１に記載のカラーフィルター用インクジェットインク。
【請求項３】
前記低温硬化性成分が、第一低温硬化性成分を含むアクリレート乳液４０〜８０重量部と、第二低温硬化性成分１〜２０重量部とを含有することを特徴とする請求項１又は２に記載のカラーフィルター用インクジェットインク。
【請求項４】
カラーフィルター用インクジェットインクの製造方法であって、
５〜４０重量％のスチレン、１〜３０重量％の（メタ）アクリレートモノマー、０．５〜５重量％の酸性モノマー、０．２５〜５重量％の架橋性モノマー、０．０５〜０．５重量％の乳化助剤、０．０５〜０．５重量％の油溶性開始剤を混合して混合物を形成し、前記混合物中に、０．５〜１０重量％の有機顔料または染料、任意で０．０５〜０．５重量％の核形成促進剤を入れて、溶解させて油相溶液を得る段階と、
０．０５〜２重量％の乳化剤と０．０５〜２重量％の緩衝剤とを、４０〜９０重量％の脱イオン水中に溶解させ、水相溶液を得る段階と、
前記油相溶液と前記水相溶液とを混合し、攪拌及び均質化を経てミニエマルションを得る段階と、
前記ミニエマルションを反応温度まで昇温させるように加熱し、０．０５〜０．５重量％の水溶性開始剤を加えて重合を開始させ、反応後にｐＨ値を９〜１０に調整して、得られたものをろ過して水性ナノ顔料分散液を得る段階と、
前記水性ナノ顔料分散液中に低温硬化性成分を入れて、均一に混合して、カラーフィルター用インクジェットインクを得る段階と、
を含むことを特徴とする、カラーフィルター用インクジェットインクの製造方法。
【請求項５】
前記（メタ）アクリレートモノマーが、ｎ−ブチルアクリレート、イソブチルアクリレート、ｎ−ブチルメタクリレート、イソブチルメタクリレート、イソオクチルアクリレート、メチルアクリレート、エチルアクリレート、メチルメタクリレート、エチルメタクリレートからなる群より選ばれる一種類または二種類以上を含むことを特徴とする、請求項４に記載の製造方法。
【請求項６】
前記架橋性モノマーが、ジビニルベンゼン、エチレングリコールジアクリレート、ブチレングリコールジアクリレート、１，６−ヘキシレングリコールジアクリレート、トリプロピレングリコールジアクリレート、テトラプロピレングリコールジアクリレート、トリメチロールプロパントリアクリレートからなる群より選ばれる一種類または二種類以上を含むことを特徴とする、請求項４又は５に記載の製造方法。
【請求項７】
前記核形成促進剤が、分子量２００００〜７００００のポリスチレン微粒子を含むことを特徴とする請求項４ないし６のいずれか一項に記載の製造方法。
【請求項８】
前記低温硬化性成分が、第一低温硬化性成分を含むアクリレート乳液と第二低温硬化性成分とを含み、前記第一低温硬化性成分が活性カルボニル基を含み、前記第二低温硬化性成分がヒドラジド系化合物を含む、若しくは、前記第一低温硬化性成分がアセトアセトキシ基を含み、前記第二低温硬化性成分がポリアミン系化合物を含むことを特徴とする、請求項４ないし７のいずれか一項に記載の製造方法。
【請求項９】
前記アクリレート乳液のｐＨ値は９〜１０であることを特徴とする、請求項８に記載の製造方法。
【請求項１０】
前記酸性モノマーが、アクリル酸またはメタクリル酸を含むことを特徴とする、請求項４ないし９のいずれか一項に記載の製造方法。
【請求項１１】
前記油相溶液と上記水相溶液との混合物を、６００ｒｐｍ〜１３００ｒｐｍの回転数で継続的に１５分〜３０分攪拌することを特徴とする、請求項４ないし１０のいずれか一項に記載の製造方法。
【請求項１２】
前記油溶性開始剤が、過酸化ベンゾイル、アゾビスイソブチロニトリルを含むことを特徴とする、請求項４ないし１１のいずれか一項に記載の製造方法。
【請求項１３】
カラーフィルターの製造方法であって、
基板上に黒色光遮蔽層材料を塗布して、パターン化プロセスを経て光遮蔽層パターンを形成する段階と、
前記基板の非光遮蔽層パターン部分に、請求項１ないし３のいずれか一項に記載のカラーフィルター用インクジェットインクを滴下する段階と、
前記基板を所定の温度下で硬化させ、カラーフィルターを得る段階と、
を含むことを特徴とする、カラーフィルターの製造方法。
【請求項１４】
前記所定の温度が、１０℃〜１００℃であることを特徴とする請求項１３に記載のカラーフィルターの製造方法。
【発明の詳細な説明】
【技術分野】
【０００１】
本発明は、カラーフィルター用インクジェットインク及びその製造方法、並びにカラーフィルターの製造方法に関する。
【背景技術】
【０００２】
カラーフィルターは液晶ディスプレイの重要な構成部分である。バックライトの白色光はカラーフィルター基板（ｃｏｌｏｒ  ｆｉｌｔｅｒ  ｓｕｂｓｔｒａｔｅ）の赤、緑、青の三色フィルター層を通ることによって、赤色光、緑色光及び青色光にろ過され、最終的に人間の目の中でカラー映像となる。カラーフィルター基板は液晶ディスプレイパネルのコストの３０％以上を占め、よってＴＦＴ−ＬＣＤ（薄膜トランジスタ液晶ディスプレイ）産業の発展において、必ず把握しなければならないコア技術となる。従来技術において、カラーフィルター基板を製作する方法は顔料分散法及びインクジェット法がある。
【０００３】
顔料分散法はカラーフォトレジスト（ｐｈｏｔｏｒｅｓｉｓｔ）をスピンコートの方式で基板上に塗布して、露光現像の方法で画素フィルター層を形成する。カラーフォトレジストはカラー顔料を均一に分散させたフォトレジストであって、光硬化性及び熱硬化性の特性を有する。ＲＧＢ三色カラーフォトレジストは、塗布、露光、現像の三つの工程を経ることが必要で、最後にカラーフィルターを形成する。しかし大きなサイズのパネルの生産において、顔料分散法は原料の浪費がひどく、且つ製造工程が複雑で、設備コストが高すぎる。
【０００４】
インクジェット法は、インクジェット装置を用いて、ＲＧＢ顔料を含むインクを透明基板のブラックマトリックス内に同時に噴出し、インクは、溶媒が揮発して固まることによって、画素フィルター層を形成する。インクジェット法では、一回でＲＧＢカラー層を形成することができ、製造過程が大幅に簡易化され、コストが大幅に下がる。
【発明の概要】
【発明が解決しようとする課題】
【０００５】
しかし、インクジェット法でカラーフィルターを製造する場合、インクの性能は製品に大きな影響を及ぼす。従来技術におけるインクは主に以下の問題点が存在する。１）媒体として有機溶媒を大量に使用するため、硬化する際には大量のＶＯＣ（Ｖｏｌａｔｉｌｅ  Ｏｒｇａｎｉｃ  Ｃｏｍｐｏｕｎｄｓ、揮発性有機化合物）が生成する。よって火災の恐れがあり、環境保護及び従業員の健康に良くない。２）インクの粘度は樹脂の分子量及び添加量と直接関連するため、調整することが難しい。３）画素フィルター層は光硬化または熱硬化ステップを経ることが必要で、エネルギー消費が大きい。よって、従来のカラーフィルター用インクジェットインクは、一般的に、ＶＯＣ生成率が高く、粘度が調整しにくい、及び画素フィルター層の硬化にエネルギー消費が多い、との問題点が存在する。
【課題を解決するための手段】
【０００６】
本発明は一つの態様において、カラーフィルター用インクジェットインクを提供する。該インクは水性ナノ顔料分散液１０〜５０重量部と低温硬化性成分５１〜９５重量部とを含む。
【０００７】
もう一つの態様において、本発明はカラーフィルター用インクジェットインクの製造方法を提供する。該方法は、５〜４０重量％のスチレン、１〜３０重量％の（メタ）アクリレートモノマー、０．５〜５重量％の酸性モノマー、０．２５〜５重量％の架橋性モノマー、０．０５〜０．５重量％の乳化助剤、０．０５〜０．５重量％の油溶性開始剤を混合して混合物を形成し、上記混合物中に、０．５〜１０重量％の有機顔料または染料、任意で０．０５〜０．５重量％の核形成促進剤を入れて、溶解させて油相溶液を得る段階と、０．０５〜２重量％の乳化剤と０．０５〜２重量％の緩衝剤とを、４０〜９０重量％の脱イオン水中に溶解させ、水相溶液を得る段階と、上記油相溶液と上記水相溶液とを混合し、攪拌及び均質化を経てミニエマルションを得る段階と、上記ミニエマルションを反応温度まで昇温させるように加熱し、０．０５〜０．５重量％の水溶性開始剤を加えて重合を開始させ、反応後にｐＨ値を９〜１０に調整して、得られたものをろ過して水性ナノ顔料分散液を得る段階と、上記水性ナノ顔料分散液中に低温硬化性成分を入れて、均一に混合して、カラーフィルター用インクジェットインクを得る段階とを含む。
【０００８】
もう一つの態様において、本発明はカラーフィルターの製造方法を提供する。該方法では、基板上に黒色光遮蔽層材料を塗布して、パターン化プロセスを経て光遮蔽層パターンを形成し、上記基板の非光遮蔽層パターン部分に、上記カラーフィルター用インクジェットインクを滴下し、上記基板を所定の温度下で硬化させ、カラーフィルターを得る。
【発明の効果】
【０００９】
本発明の実施例では、水性系を使用することにより、溶媒の揮発に起因する高いＶＯＣの生成を回避して、環境汚染を減らし、従業員の健康を確保し、同時に火災の恐れも減らす。また、水性系を使用することにより、インクの粘度を粘度付与剤またはｐＨ値によって調整することができる。従来技術と比較して、樹脂の分子量及び添加量とは関係なくなり、弾力的且つ自由に調整することができる。また、低温硬化性成分を添加することにより、室温下の硬化を実現することができ、従来技術の高温硬化に比較して、エネルギー消費が少なくなり、コストが低減される。
【００１０】
本発明の実施例または従来技術の技術構成をさらに明確に説明するために、下記において実施例または従来技術中で使用される図面について簡単に紹介する。明らかに、下記に記載の図面は本発明の一部の実施例のみであり、当業者にとって、創作的労働を必要としない前提下において、これらの図面に基づいてその他の図面を得ることができることは、言うまでもない。
【図面の簡単な説明】
【００１１】
【図１】カラーフィルター用インクジェットインクの製造方法を示したフローチャートである。
【図２】好ましいカラーフィルター用インクジェットインクの製造方法のフローチャートである。
【図３】もう一つの好ましいカラーフィルター用インクジェットインクの製造方法のフローチャートである。
【図４】カラーフィルターの製造方法のフローチャートである。
【発明を実施するための形態】
【００１２】
以下において、本発明の実施例中の図面を参照して、本発明の実施例における技術構成について明確且つ完全に説明する。明らかに、ここで記載した実施例は本発明の実施例の一部のみであり、全部の実施例ではない。本発明中の実施例に基づいて、当業者が創作的な労働を必要とせずに得られるその他の実施例も、本発明の保護の範囲に属するものとなる。
【実施例】
【００１３】
＜実施例１＞
本発明の実施例１は、カラーフィルター用インクジェットインクを提供する。該インクは、水性ナノ顔料分散液１０〜５０重量部と低温硬化性成分５１〜９５重量部とを含む。上記水性ナノ顔料分散液と低温硬化性成分との合計は１００重量部である。水性ナノ顔料分散液の例として、０．５〜１０重量％の有機顔料または染料、７〜８０重量％のスチレン−アクリレート共重合体、４０〜９０重量％の脱イオン水を含む。
【００１４】
該低温硬化性成分の例として、第一低温硬化性成分を含むアクリレート乳液４０〜８０重量部と第二低温硬化性成分１〜２０重量部を含む。
【００１５】
例えば、当該第一低温硬化性成分は、活性カルボニル基を含むことができ、第二低温硬化性成分はヒドラジド系化合物を含むことができる。または、上記第一低温硬化性成分はアセトアセトキシ基を含むことができ、上記第二低温硬化性成分はポリアミン系化合物を含むことができる。
【００１６】
本発明の実施例１が提供するカラーフィルター用インクジェットインクは、水性ナノ顔料分散液１０〜５０重量部と低温硬化性成分５１〜９５重量部とを含む。このように、水性系を使用することにより、溶媒の揮発に起因する高いＶＯＣの生成を回避して、環境汚染を減らし、従業員の健康を確保し、同時に火災の恐れも減らす。また、水性系を使用することにより、インクの粘度を粘度付与剤またはｐＨ値によって調整することができる。従来技術と比較して、樹脂の分子量及び添加量とは関係なくなり、思いのままに調整することができる。また、低温硬化性成分を添加することにより、室温下の硬化を実現することができ、従来技術の高温硬化に比較して、エネルギー消費が少なくなり、コストが低減される。
【００１７】
＜実施例２＞
本発明の実施例２は、カラーフィルター用インクジェットインクの製造方法を提供する。図１に示すように、以下のステップを含む。
【００１８】
Ｓ１０１ステップ。５〜４０重量％のスチレン、１〜３０重量％の（メタ）アクリレートモノマー、０．５〜５重量％の酸性モノマー、０．２５〜５重量％の架橋性モノマー、０．０５〜０．５重量％の乳化助剤、０．０５〜０．５重量％の油溶性開始剤を混合して混合物を形成する。上記混合物中に、０．５〜１０重量％の有機顔料または染料、任意で０．０５〜０．５重量％の核形成促進剤を入れて、完全に溶解させて油相溶液を得る。
【００１９】
上記（メタ）アクリレートモノマーの例としては、ｎ−ブチルアクリレート、イソブチルアクリレート、ｎ−ブチルメタクリレート、イソブチルメタクリレート、イソオクチルアクリレート、メチルアクリレート、エチルアクリレート、メチルメタクリレート、エチルメタクリレートからなる群より選ばれる一種類または二種類以上を含んでもよい。好ましくは、ｎ−ブチルアクリレート及びメチルメタクリレートの混合物を用いることができる。
【００２０】
該酸性モノマーの例としては、アクリル酸またはメタクリル酸を含んでもよい。
【００２１】
該架橋性モノマーの例としては、ジビニルベンゼン、エチレングリコールジアクリレート、ブチレングリコールジアクリレート、１，６−ヘキシレングリコールジアクリレート、トリプロピレングリコールジアクリレート（ｔｒｉｐｒｏｐｙｌｅｎｅ  ｇｌｙｃｏｌ  ｄｉａｃｒｙｌａｔｅ）、テトラプロピレングリコールジアクリレート（ｔｅｔｒａｐｒｏｐｙｌｅｎｅ  ｇｌｙｃｏｌ  ｄｉａｃｒｙｌａｔｅ）、トリメチロールプロパントリメタクリレートからなる群より選ばれる一種類または二種類以上を含んでもよい。好ましくは、１，６−ヘキシレングリコールジアクリレート、テトラプロピレングリコールジアクリレート及びジビニルベンゼンの混合物である。
【００２２】
該乳化助剤の例としては、ヘキサデカノールまたはヘキサデカン含んでもよい。好ましくはヘキサデカノールである。
【００２３】
上記油溶性開始剤の例としては、過酸化ベンゾイル、アゾビスイソブチロニトリルを含んでもよい。
【００２４】
該核形成促進剤の例としては、分子量２００００〜７００００のポリスチレン微粒子を含むことができる。
【００２５】
該有機顔料または染料は、赤色顔料、黄色顔料、橙色顔料、緑色顔料、青色顔料、紫色顔料または上記二種類または二種類以上の顔料の混合物であってもいい。赤色顔料は、ペリレン系、キナクリドン、ピロロピロール系が主となる。例えば、Ｐ．Ｒ．２２４、Ｐ．Ｒ．２５４、Ｐ．Ｒ．２５５、Ｐ．Ｒ．２６４、Ｐ．Ｒ．１２２、Ｐ．Ｒ．１２３、Ｐ．Ｒ．１７７、Ｐ．Ｒ．１７９、Ｐ．Ｒ．１９０、Ｐ．Ｒ．２０２、Ｐ．Ｒ．２１０、Ｐ．Ｒ．２７０、Ｐ．Ｒ．２７２、Ｐ．Ｒ．１２２などである。黄色顔料は、例えばアゾ系及びヘテロ環系がある。例えば、Ｐ．Ｙ．１、Ｐ．Ｙ．１２、Ｐ．Ｙ．３、Ｐ．Ｙ．１３、Ｐ．Ｙ．８３、Ｐ．Ｙ．９３、Ｐ．Ｙ．９４、Ｐ．Ｙ．９５、Ｐ．Ｙ．１０９、Ｐ．Ｙ．１２６、Ｐ．Ｙ．１２７、Ｐ．Ｙ．１３８、Ｐ．Ｙ．１３９、Ｐ．Ｙ．１４７、Ｐ．Ｙ．１５０、Ｐ．Ｙ．１７４などである。橙色顔料は、例えばアゾ系、ピロリドン系、ベンジジン系顔料がある。例えば、Ｐ．０．５、Ｐ．０．１３、Ｐ．０．１６、Ｐ．０．３４、Ｐ．０．３６、Ｐ．０．４８、Ｐ．０．４９、Ｐ．０．７１、Ｐ．０．７３などである。緑色顔料は、例えばＰ．Ｇ．３７、Ｐ．Ｇ．３６、Ｐ．Ｇ．７などである。青色顔料は、例えばＰ．Ｂ．１、Ｐ．Ｂ．２、Ｐ．Ｂ．１５、Ｐ．Ｂ．１５：３、Ｐ．Ｂ．１５：４、Ｐ．Ｂ．１５：６、Ｐ．Ｂ．１６、Ｐ．Ｂ．２２、Ｐ．Ｂ．６０、Ｐ．Ｂ．６６などである。紫色顔料は、例えばＰ．Ｖ．３２、Ｐ．Ｖ．３６、Ｐ．Ｖ．３８、Ｐ．Ｖ．３９、Ｐ．Ｖ．２３、Ｐ．Ｖ．９、Ｐ．Ｖ．１などである。
【００２６】
Ｓ１０２ステップ。０．０５〜２重量％の乳化剤と０．０５〜２重量％の緩衝剤とを、４０〜９０重量％の脱イオン水中に溶解させ、水相溶液を得る。
【００２７】
該乳化剤の例としては、ラウリル硫酸ナトリウムを含んでもよい。
【００２８】
該緩衝剤の例としては、炭酸水素ナトリウムまたはアンモニア水を含むことができる。  
【００２９】
Ｓ１０３ステップ。油相溶液と水相溶液とを混合し、攪拌及び均質化を経てミニエマルションを得る。
【００３０】
例えば、６００ｒｐｍ〜１３００ｒｐｍの回転数で継続的に１５分（ｍｉｎ）〜３０分（ｍｉｎ）攪拌する。
【００３１】
均質化の方式の例としては、高圧マイクロジェット装置での均質化または超音波装置での均質化が挙げられる。
【００３２】
Ｓ１０４ステップ。ミニエマルションを反応温度まで昇温するように加熱し、０．０５〜０．５重量％の水溶性開始剤を加えて重合を開始させ、反応後にｐＨ値を９〜１０に調整して、得られたものをろ過して水性顔料分散液を得る。
【００３３】
該水性顔料分散液は、水性ナノ顔料分散液であることが好ましい。ナノスケールの顔料を用いる場合、カラーフィルターの高透過率，高色純度及び高コントラストが確保できる。また、上記ナノ顔料分散液を製造するために、ミニエマルション重合法を採用することができる。
【００３４】
例えば、加熱過程において、窒素などの不活性ガスを導入することによって、反応の安全性を高めることができる。
【００３５】
水溶性開始剤の例としては、過硫酸カリウムまたは過硫酸アンモニウムを挙げることができる。好ましくは、過硫酸カリウムを使用する。
【００３６】
該反応温度の例としては、６０℃〜９０℃、好ましくは７０℃〜８０℃である。
【００３７】
Ｓ１０５ステップ。水性ナノ顔料分散液中に低温硬化性成分を入れて、均一に混合して、カラーフィルター用インクジェットインクを得る。
【００３８】
例えば、該低温硬化性成分は、第一低温硬化性成分を含むアクリレート乳液と第二低温硬化性成分とを含んでもよい。ここに、第一低温硬化性成分は活性カルボニル基を含んでもよく、第二低温硬化性成分はヒドラジド系化合物を含んでもよい。または、第一低温硬化性成分はアセトアセトキシ基を含んでもよく、第二低温硬化性成分はポリアミン系化合物を含んでもよい。
【００３９】
該アクリレート乳液の固形分含有量を１０％〜６０％とすることができ、ｐＨ値は９〜１０である。
【００４０】
該アクリレート乳液のガラス転移温度の例としては、−２０℃〜９０℃とすることができ、好ましくは０℃〜５０℃である。
【００４１】
従来技術に対して、本発明の実施例はミニエマルション重合法で水性顔料分散体を製造するものである。水性系を使用することにより、溶媒の揮発に起因する環境汚染を減らし、従業員の健康へのダメージを減らし、同時に火災の恐れも減らす。また、インクの粘度を粘度付与剤またはｐＨ値によって、組成における樹脂の含有量及び分子量を変えずに調整することができ、粘度をより弾力的且つ自由に調整できる。ミニエマルションのラテックス粒子の内部と表面は適度に架橋しているため、顔料粒子がラテックス内を遷移し、ひいては水相に滲み出ることを防止することができ、顔料の優れた色特性を保証している。
【００４２】
本発明中における低温硬化の原理は、二種類の低温硬化性成分の組み合わせであって、この組み合わせは活性カルボニル基系モノマー及びヒドラジド系化合物の組み合わせであり、例えばジアセトンアクリルアミド及びアジピン酸ジヒドラジドの組み合わせ、またはアセトアセトキシ基を含む化合物とポリアミンの組み合わせであり、例えばアセトアセトキシエチルメタクリレートとヘキサンジアミンの組み合わせである。具体的な原理では、上記組み合わせが酸性条件下で架橋反応を起こして塗装層の硬化が起こるが、アルカリ性条件下では架橋反応を起こさない。よって、本発明の実施例においては、ナノ顔料分散液を製造する際に、一定量の酸性モノマーを入れる。次に、例えばアンモニア水でインクをアルカリ性に調整して、低温硬化性成分が反応することを防ぐ。使用時にはアンモニア水の蒸発に伴い、インクにおける酸性モノマーが効果を発揮してインクは酸性になり、よって低温硬化性成分は反応をして、硬化を実現する。
【００４３】
＜実施例３＞
本発明の実施例３は好ましいカラーフィルター用インクジェットインクの製造方法を提供している。図２に示すように、以下のステップを含む。
【００４４】
Ｓ２０１ステップ。例えば、３５ｇの蒸留により重合防止剤を除去したスチレン、５ｇのｎ−ブチルアクリレート、５ｇのメチルメタクリレート、５ｇのアクリル酸、０．８ｇの１，６ーヘキサンジオールジアクリレート、１．７ｇのテトラプロピレングリコールジアクリレート、０．５ｇのｐ−ジビニルベンゼン、１ｇのヘキサデカノール、０．５ｇの過酸化ベンゾイルを混合して混合物を形成し、１．８ｇの分散用有機顔料または染料を上記混合物中に分散して、完全に溶解させて油相溶液を形成する。
【００４５】
Ｓ２０２ステップ。例えば、３ｇのラウリル硫酸ナトリウム、２．２ｇの炭酸水素ナトリウムを１２０ｇの脱イオン水中に溶解させて、水性溶液を形成する。
【００４６】
Ｓ２０３ステップ。油相溶液と水相溶液を混合して、例えば８００ｒｐｍ下で１５分攪拌した後、超音波ホモゲナイザー内に移し、超音波により均質化を行い、ミニエマルションを形成する。
【００４７】
Ｓ２０４ステップ。ミニエマルションを反応器中に移し、例えば窒素ガスを通入し８０℃に昇温させて、０．５ｇの過硫酸カリウムを入れて重合を開始させる。３時間反応して、室温まで温度を下げ、アンモニウム水でｐＨ値を９に調整して、できたものをろ過して水性ナノ顔料分散液を得る。
【００４８】
得られた水性ナノ顔料分散液に対して粒子径計測を行い、結果として、以下の表１に示すように、その平均粒子径は７０〜１１０ｎｍの範囲であった。
【００４９】
【表１】
0006037431.tif 000002
【００５０】
Ｓ２０５ステップ。得られた顔料分散液中に、ジアセトンアクリルアミド（第一低温硬化性成分の例）を含むアクリレート乳液６００ｇを入れ、さらにアジピン酸ジヒドラジド（第二低温硬化性成分の例）１０ｇを入れ、均一に混合して、カラーフィルター用インクジェットインクを得る。
【００５１】
第一低温硬化性成分の一例として、ジアセトンアクリルアミド（ｄｉａｃｅｔｏｎｅ  ａｃｒｙｌａｍｉｄｅ、ＤＭＭＡ）を含む混合モノマーをエマルジョン重合することによって製造する。その製造方法としては、９重量％のジアセトンアクリルアミド、１２重量％のメチルメタクリレート、４重量％のブチルアクリレート、４重量％のスチレン、１重量％の熱開始剤である過硫酸カリウム、及び７０重量％の脱イオン水を混合して、エマルジョン重合を行わせる。
【００５２】
本発明の実施例３が提供するカラーフィルター用インクジェットインクは、水性系を採用したため、溶媒の蒸発に起因する高いＶＯＣの生成を回避し、環境汚染を減らし、従業員の健康を確保し、同時に火災の恐れを低減した。また、水性系を採用したため、インク粘度を粘度付与剤またはｐＨ値によって調整することができる。従来技術と比較した場合、樹脂の分子量と添加量とは無関係であるため、弾力的且つ自由に粘度を調整することができる。また、低温硬化性成分を入れたため、室温下での硬化が可能で、従来技術の高温硬化と比較して、エネルギー消費が減り、コストは低減される。
【００５３】
＜実施例４＞
本発明の実施例４はもう一つの好ましいカラーフィルター用インクジェットインクの製造方法を提供する。図３に示すように、以下のステップを含む。
【００５４】
ステップＳ３０１。例えば、２６ｇの蒸留により重合防止剤を除去したスチレン、１０ｇのメチルメタクリレート、５ｇのイソオクチルアクリレート、５ｇのメタクリル酸、１．２ｇの１，６ーヘキサンジオールジアクリレート、１．５ｇのテトラプロピレングリコールジアクリレート、０．３ｇのｐ−ジビニルベンゼン、０．８ｇのヘキサデカノール、０．２ｇのヘキサデカン、０．５ｇのアゾビスイソブチロニトリルを混合して混合物を形成し、１．６ｇの分散用有機顔料または染料を上記混合物中に分散して、完全に溶解させて油相溶液を形成する。
【００５５】
ステップＳ３０２。例えば、３ｇのラウリル硫酸ナトリウム、２．２ｇの炭酸水素ナトリウムを、１２０ｇの脱イオン水中に溶解させて、水相溶液を形成する。
【００５６】
ステップＳ３０３。油相溶液と水相溶液を混合して、例えば８００ｒｐｍ下で１５分攪拌した後、高圧マイクロジェットにより均質化を行い、ミニエマルションを形成する。
【００５７】
ステップＳ３０４。ミニエマルションを反応器中に移し、例えば窒素ガスを通入し８０℃に昇温して、０．５ｇの過硫酸カリウムを入れて重合を開始させる。３時間反応して、室温まで温度を下げ、アンモニウム水でｐＨ値を９に調整して、できたものをろ過して水性ナノ顔料分散液を得る。
【００５８】
ステップＳ３０５。得られた顔料分散液中に、アセトアセトキシエチルメタクリレート（第一低温硬化性成分）を含むアクリレート乳液５５０ｇを入れ、さらにヘキサンジアミン（第二低温硬化性成分）８ｇを入れ、均一に混合して、カラーフィルター用インクジェットインクを得る。
【００５９】
本発明の実施例４が提供するカラーフィルター用インクジェットインクは、水性系であるため、溶媒の蒸発に起因する高いＶＯＣの生成を回避し、環境汚染を減らし、従業員の健康を確保し、同時に火災の恐れを低減させた。また、水性系を採用したことにより、インク粘度を粘度付与剤またはｐＨ値によって調整することができる。従来技術と比較した場合、樹脂の分子量及び添加量とは無関係であるため、弾力的且つ自由に粘度を調整することができる。さらに、低温硬化性成分を入れたため、室温下の硬化を実現することができ、従来技術の高温硬化と比べ、エネルギー消費が減り、コストが低減される。
【００６０】
＜実施例５＞
本発明の実施例５はカラーフィルターの製造方法を提供している。図４に示すように、以下のステップを含む。
【００６１】
ステップＳ４０１。ベースとなる基板上に黒色光遮蔽層材料を塗布して、パターン化プロセスを経て光遮蔽層パターンを形成する。
【００６２】
該黒色光遮蔽層材料の例としては、ポジティブフォトレジストまたはネガティブフォトレジストであってもいい。パターン化プロセスは、露出、現像、エッチング、剥離などの工程を含む。
【００６３】
ステップＳ４０２。基板の非光遮蔽層パターン部分に上記実施例１のインクを滴下する。
【００６４】
ステップＳ４０３。該基板を所定の温度下で硬化させ、カラーフィルターを得る。
【００６５】
該所定の温度は、室温の１０℃〜２５℃、及び比較的低温の２５℃〜１００℃であってもよく、好ましくは５０℃〜９０℃である。
【００６６】
本実施例では、比較的低い温度の硬化を実現するために、ケトンーヒドラジン架橋系を利用する。ケトンーヒドラジン架橋系の特徴は、酸触媒下で反応が起きることである。そこで、製造時に酸性のモノマーを添加し、製品インクのｐＨ値をアンモニア水でアルカリ性に調整し、インクジェットインクが硬化する際、アンモニア水が揮発して、系における酸性基が系を酸性にさせ、ケトンーヒドラジン架橋反応を触媒し、室温または所定温度下での硬化を実現し、エネルギー消費を大いに低減させた。
【００６７】
なお、本実施例中の油相溶液と水相溶液の製造過程中において、実際の操作は前後順序を厳格に決めているわけではなく、前後を決めて行っても良いし、同時に行っても良い。また、低温硬化方式としては、ケトンーヒドラジン架橋系以外の他の低温硬化系を採用することができ、ここでは逐一説明しないが、いずれも本発明が保護を求める請求の範囲に属する。
【００６８】
好ましい実施例は本発明の好ましい実施形態を提供するためのものであって、本発明の権利を限定するためのものではなく、本発明の権利は請求の範囲を基準とすべきである。本発明に基づいて調整を行うことは、当業者の公知の技術であり、本発明の権利の保護範囲内に属するべきである。
【００６９】
以上の記載は、本発明の具体的な実施形態であり、本発明の保護範囲はこれに限定されるものではない。本発明が開示している技術範囲内において、変化または変更を行うことにいかなる当業者も容易に想到することができるものについても、本発明の保護範囲内に含まれる。
【００７０】
よって、本発明の保護範囲は、請求項の保護範囲を基準とすべきである。
【図１】
0006037431.tif 000003
【図２】
0006037431.tif 000004
【図３】
0006037431.tif 000005
【図４】
0006037431.tif 000006